이어서 , 프로필렌 글리콜 모노 메틸 에테르 300 부 를 수지 용액 에 첨가 하 고 , 120 ℃ 이상 의 온도 로 질소 치환 하 에 가열 및 환류 시켰 다 . 스티렌 76 부 , 부틸 아크릴 레이트 19 부 , 및 tert - 부틸 퍼 옥시 벤조 에이트 ( 유기 퍼 옥시드 계 중합 개시제 , 등록 상표명 : 퍼 부틸 Z , NOF 코오 포레이 션 제조 ) 의 혼합물 을 3 시간 에 걸쳐 용액 에 적가 하 였 다 . 적가 를 완료 한 후 에 , 용액 을 3 시간 동안 교반 하 고 , 이어서 용액 온도 를 170 ℃ 로 상승 시키 면서 , 용액 을 표준 압력 증류 처리 하 였 다 . 용액 온도 가 170 ℃ 에 도달 한 후 에 , 용액 을 1 hPa 로 감압 시키 고 , 1 시간 동안 기화 하 여 용제 를 제거 함 으로써 , 수지 고형물 을 수득 하 였 다 . 상기 수지 고형물 을 테트라 히 드로 푸란 에 용해 시키 고 , n - 헥산 으로 재침전 한 다음 , 침적 된 고형물 을 여과 하 여 수지 B 를 수득 하 였 다 .